【手続補正書】
【提出日】令和3年1月14日(2021.1.14)
【手続補正１】
【補正対象書類名】特許請求の範囲
【補正対象項目名】全文
【補正方法】変更
【補正の内容】
【特許請求の範囲】
【請求項１】
磁性材料と、
（ａ）０．６未満のｌｏｇ  Ｐoct/wat（ｌｏｇ  Ｐ）を有する親水性ビニルモノマー、および
（ｂ）少なくとも２つのビニル基を含む架橋剤
から形成されたポリマーと
を含む、単分散磁性ヒドロゲルポリマー粒子であって、
前記親水性ビニルモノマーが、
（ｉ）−Ｃ（Ｏ）ＮＨ2、−Ｃ（Ｏ）ＮＨＣＨ3、−Ｃ（Ｏ）ＮＨＣＨ2ＣＨ3、または−Ｃ（Ｏ）Ｎ（ＣＨ3）2を含む、モノマー、
（ｉｉ）式（Ｉｂ）：
2020506260.tif 000001
の化合物、
（ｉｉｉ）式（Ｉｃ）：
2020506260.tif 000002
の化合物、
各式中、Ｒ1およびＲ1aがそれぞれ独立して、−Ｈ、−ＣＨ3、−ＣＨ2ＣＨ3、または−ＣＨ2Ｃ（Ｏ）ＯＨから選択される、
（ｉｖ）４−アクリロイルモルホリンまたは１−ビニルイミダゾールのモノマー、ならびに
（ｖ）第１級アミン、第２級アミン、ヒドロキシ又はカルボン酸を含まない、少なくとも２つのビニル基を含むモノマー
から選択される少なくとも１つの親水性ビニルモノマーを含む、前記単分散磁性ヒドロゲルポリマー粒子。
【請求項２】
前記親水性ビニルモノマーが、アクリルアミドモノマーおよび／またはアクリレートモノマーであるかまたはそれらを含む、請求項１に記載のポリマー粒子。
【請求項３】
前記親水性ビニルモノマーが、以下の式：
2020506260.tif 000003
によるＲ原子を有するモノマーを含み、
式中、ＮCが、前記親水性ビニルモノマー中の炭素原子数であり、ＮNが、前記親水性ビニルモノマー中の窒素原子数であり、かつＮOが、前記親水性ビニルモノマー中の酸素原子数であり、
前記親水性ビニルモノマーが、アクリルアミド、ビニルイミダゾール、アクリロイルモルホリン、ビニルホスホン酸、またはビニルスルホン酸であるとき、Ｒ原子が２．７５未満であり、かつ
前記親水性ビニルモノマーがアクリレートまたは他のモノマークラスであるとき、Ｒ原子が２以下であり、かつ前記親水性ビニルモノマーが２５℃で５０ｇ／Ｌ以上の水溶解度を有する、請求項１又は２に記載のポリマー粒子。
【請求項４】
前記親水性ビニルモノマーが、アクリルアミド、ヒドロキシメチルアクリルアミド、［トリス（ヒドロキシメチル）メチル］アクリルアミド、４−アクリロイルモルホリン、３−アクリルアミドプロパン酸、メタクリルアミド、２−ヒドロキシエチルメタクリルアミド、（３−アミノプロピル）メタクリルアミド、２−ヒドロキシエチルアクリレート、２−ヒドロキシエチルメタクリレート、アクリル酸、イタコン酸、フマル酸、ビニルホスホン酸、ビニルスルホン酸、無水イタコン酸、１−ビニルイミダゾール、および無水マレイン酸から選択されるかまたはそれらを含み、
任意に、前記親水性ビニルモノマーが、アクリルアミド、４−アクリロイルモルホリン、メタクリルアミド、およびビニルホスホン酸から選択されるかまたはそれらを含む、請求項１〜３のいずれか一項に記載のポリマー粒子。
【請求項５】
前記架橋剤が、式（ＩＩａ）または（ＩＩｂ）：
2020506260.tif 000004
のうちの少なくとも一方の化合物を含み、
各式中、Ｒ6が、−Ｃ1〜Ｃ6アルキル−、−Ｃ1〜Ｃ6ヘテロアルキル−、−Ｃ1〜Ｃ6シクロアルキル−、−Ｃ1〜Ｃ6ヒドロキシアルキル−、−Ｃ1〜Ｃ6エーテル−、またはポリエーテルから選択され、前記ポリエーテルが、２〜１００個のＣ2〜Ｃ3エーテル単位を含み、
Ｒ7およびＲ8がそれぞれ独立して、−Ｈ、−Ｃ1〜Ｃ6アルキル、−Ｃ1〜Ｃ6ヘテロアルキル、−Ｃ3〜Ｃ6シクロアルキル、−Ｃ1〜Ｃ6ヒドロキシアルキル、もしくは−Ｃ1〜Ｃ6エーテルから選択されるか、またはＲ7およびＲ8が一緒に結合して、−Ｃ1〜Ｃ6アルキル−、−Ｃ1〜Ｃ6ヘテロアルキル−、−Ｃ1〜Ｃ6シクロアルキル−、−Ｃ1〜Ｃ6ヒドロキシアルキル−、−Ｃ1〜Ｃ6エーテル−、ポリエーテルを形成し、前記ポリエーテルが、２〜１００個のＣ2〜Ｃ3エーテル単位を含み、
Ｒ9が、−Ｎ（Ｒ11）Ｃ（Ｏ）ＣＨ＝ＣＨ2であり、
Ｒ10が、−Ｈおよび−Ｎ（Ｒ12）Ｃ（Ｏ）ＣＨ＝ＣＨ2から選択され、かつ
Ｒ11およびＲ12がそれぞれ独立して、−Ｈ、−Ｃ1〜Ｃ6アルキル、−Ｃ1〜Ｃ6ヘテロアルキル、−Ｃ3〜Ｃ6シクロアルキル、−Ｃ1〜Ｃ6ヒドロキシアルキル、または−Ｃ1〜Ｃ6エーテルから選択される、請求項１〜４のいずれか一項に記載のポリマー粒子。
【請求項６】
Ｒ6が、−Ｃ1〜Ｃ6アルキル−、−Ｃ1〜Ｃ6ヘテロアルキル−、−Ｃ1〜Ｃ6シクロアルキル−、−Ｃ1〜Ｃ6エーテル−、またはポリエーテルから選択され、前記ポリエーテルが、２〜１００個のＣ2〜Ｃ3エーテル単位を含み、
Ｒ7およびＲ8がそれぞれ独立して、−Ｈ、−Ｃ1〜Ｃ6アルキル、−Ｃ1〜Ｃ6ヘテロアルキル、−Ｃ3〜Ｃ6シクロアルキル、もしくは−Ｃ1〜Ｃ6エーテルから選択されるか、またはＲ7およびＲ8が一緒に結合して、−Ｃ1〜Ｃ6アルキル−、−Ｃ1〜Ｃ6ヘテロアルキル−、−Ｃ1〜Ｃ6シクロアルキル−、−Ｃ1〜Ｃ6エーテル−、ポリエーテルを形成し、前記ポリエーテルが、２〜１００個のＣ2〜Ｃ3エーテル単位を含み、かつ
Ｒ11およびＲ12がそれぞれ独立して、−Ｈ、−Ｃ1〜Ｃ6アルキル、−Ｃ1〜Ｃ6ヘテロアルキル、−Ｃ3〜Ｃ6シクロアルキル、または−Ｃ1〜Ｃ6エーテルから選択される、及び／又は
Ｒ6が、（ＣＨ2）r（ＯＣＨ2ＣＨ2）nＯ（ＣＨ2）sであり、
ｒおよびｓがそれぞれ独立して２または３であり、かつ
ｎが、１〜１００の整数であり、
任意に、ｒおよびｓがそれぞれ２でありかつｎが１〜５０の整数である、請求項５に記載のポリマー粒子。
【請求項７】
前記架橋剤が、１未満のｌｏｇ  Ｐ値、
任意に０．５未満のｌｏｇ  Ｐ値、
さらに任意に０未満のｌｏｇ  Ｐ値を有する、請求項１〜６のいずれか一項に記載のポリマー粒子。
【請求項８】
前記架橋剤が、Ｎ，Ｎ’−（１，２−ジヒドロキシエチレン）ビスアクリルアミド、Ｎ，Ｎ’−メチレンビス（アクリルアミド）、Ｎ，Ｎ’−エチレンビス（アクリルアミド）、グリセロール１，３−ジグリセロレートジアクリレート、ピペラジンジアクリルアミド、Ｎ，Ｎ’−（（エタン−１，２−ジイルビス（オキシ））ビス（エタン−２，１−ジイル））ジアクリルアミド、ポリエチレングリコールジアクリルアミド（ＭＷが２０００以下である）、４アームＰＥＧ−アクリルアミド（ＭＷが２０００以下である）、および／もしくはＮ，Ｎ−ビス（２−アクリルアミドエチル）アクリルアミドであるまたはそれらを含むか、または、前記架橋剤が、１，２−ジヒドロキシビス−アクリルアミドであるまたはそれを含むか、または、前記架橋剤が、Ｎ，Ｎ’−（（エタン−１，２−ジイルビス（オキシ））ビス（エタン−２，１−ジイル））ジアクリルアミド、ポリエチレングリコールジアクリルアミド（ＭＷが２０００以下である）、および４アームＰＥＧ−アクリルアミド（ＭＷが２０００以下である）であるまたはそれらを含み、
任意に前記架橋剤が、Ｎ，Ｎ’−（（エタン−１，２−ジイルビス（オキシ））ビス（エタン−２，１−ジイル））ジアクリルアミドであるまたはそれを含む、及び／又は
前記架橋剤が、第１級アミン、第２級アミン、ヒドロキシ又はカルボン酸を含まない、請求項１〜７のいずれか一項に記載のポリマー粒子。
【請求項９】
前記ポリマーが細孔を含み、かつ前記細孔が前記磁性材料の少なくとも一部を含み、
任意に前記磁性材料が前記細孔内に実質的に位置し、
任意に前記細孔が、４０％〜９５％のレベルの多孔率を有するポリマーを提供する、ここで多孔率は、水で飽和したときのポリマー粒子の総体積と比較して、細孔中に存在する水の体積から決定される、請求項１〜８のいずれか一項に記載のポリマー粒子。
【請求項１０】
前記磁性材料がナノ粒子磁性材料であり、かつ／または前記磁性材料が超常磁性材料である、及び／又は
前記磁性材料が金属酸化物もしくは合金であり、かつ／または前記磁性材料が、強磁性酸化鉄結晶および／もしくは超常磁性酸化鉄結晶を含む、請求項１〜９のいずれか一項に記載のポリマー粒子。
【請求項１１】
前記ポリマー粒子がコーティングをさらに含み、
任意に前記コーティングが、少なくとも１つのエポキシドモノマーから形成されたポリマーコーティングであり、
更に任意に前記コーティングがシリカを含む、請求項１〜１０のいずれか一項に記載のポリマー粒子。
【請求項１２】
単分散ヒドロゲルポリマー粒子と磁性材料または磁性材料前駆体とを含む水性懸濁液を形成するステップ、
前記水性懸濁液が磁性材料前駆体を含むとき、前記磁性材料前駆体を磁性材料に変換するステップ、ならびに
前記磁性材料を前記ポリマー粒子と会合させるステップ
を含む、単分散磁性ヒドロゲルポリマー粒子を形成する方法であって、
前記単分散ヒドロゲルポリマー粒子が、
（ａ）０．６未満のｌｏｇ  Ｐoct/wat（ｌｏｇ  Ｐ）を有する親水性ビニルモノマー、および
（ｂ）少なくとも２つのビニル基を含む架橋剤
から形成され、
前記親水性ビニルモノマーが、
（ｉ）−Ｃ（Ｏ）ＮＨ2、−Ｃ（Ｏ）ＮＨＣＨ3、−Ｃ（Ｏ）ＮＨＣＨ2ＣＨ3、または−Ｃ（Ｏ）Ｎ（ＣＨ3）2を含む、モノマー、
（ｉｉ）式（Ｉｂ）：
2020506260.tif 000005
の化合物、
（ｉｉｉ）式（Ｉｃ）
2020506260.tif 000006
の化合物、
各式中、Ｒ1およびＲ1aがそれぞれ独立して、−Ｈ、−ＣＨ3、−ＣＨ2ＣＨ3、または−ＣＨ2Ｃ（Ｏ）ＯＨから選択される、
（ｉｖ）４−アクリロイルモルホリンまたは１−ビニルイミダゾールのモノマー、ならびに
（ｖ）第１級アミン、第２級アミン、ヒドロキシ又はカルボン酸を含まない、少なくとも２つのビニル基を含むモノマー
から選択される少なくとも１つの親水性ビニルモノマーを含む、前記方法。
【請求項１３】
前記水性懸濁液を形成するステップが、単分散ヒドロゲルポリマー粒子とＦｅ2+および／またはＦｅ3+イオンとを含むｐＨ６未満の水性懸濁液を形成することを含み、かつ
前記磁性材料前駆体を磁性材料に変換するステップが、ｐＨを８超まで上昇させること、および前記磁性材料を沈殿させることを含み、
任意にｐＨ６未満の前記水性懸濁液がＦｅ2+およびＦｅ3+イオンを含み、
任意に前記懸濁液がＦｅＣｌ2およびＦｅＣｌ3を含む、請求項１２に記載の方法。
【請求項１４】
前記磁性ヒドロゲルポリマー粒子上にポリマーコーティングおよび／またはシリカコーティングを形成するステップをさらに含む、請求項１２又は１３に記載の方法。
【請求項１５】
前記ポリマーコーティングを形成するステップが、前記単分散磁性ヒドロゲルポリマー粒子と少なくとも１つのエポキシドとを含む懸濁液を形成すること、および前記少なくとも１つのエポキシドのエポキシ基を前記磁性ヒドロゲルポリマー粒子の表面官能基と反応させることを含み、
任意に前記表面官能基がアミンである、請求項１４に記載の方法。
【請求項１６】
前記シリカコーティングを形成するステップが、前記単分散磁性ヒドロゲルポリマー粒子とシリケートまたはオルトシリケートとを含む懸濁液を形成すること、および前記シリケートまたはシランを反応させてシリカコーティングを形成することを含み、
任意に、前記シリケートを反応させてシリカコーティングを形成することが、前記懸濁液のｐＨを１１未満に下げることを含み、又は
任意に、前記オルトシリケートを反応させてシリカコーティングを形成することが、前記懸濁液の温度を少なくとも８０℃まで上昇させることを含む、請求項１４に記載の方法。
【請求項１７】
アッセイ法又は核酸増幅における、請求項１〜１１のいずれか一項に記載の単分散磁性ヒドロゲルポリマー粒子の使用であって、
任意に、前記核酸増幅がエマルジョンＰＣＲである、前記使用。
【手続補正２】
【補正対象書類名】明細書
【補正対象項目名】０４６９
【補正方法】変更
【補正の内容】
【０４６９】
さらなる実施形態
本開示はまた、以下の番号が付された項に記載されている実施形態を含む。
１．磁性材料と、
（ａ）約０．６未満のｌｏｇ  Ｐoct/wat（ｌｏｇ  Ｐ）を有する親水性ビニルモノマー、および
（ｂ）少なくとも２つのビニル基を含む架橋剤
から形成されたポリマーと
を含む、単分散磁性ヒドロゲルポリマー粒子。
２．前記親水性ビニルモノマーが約０．３未満のｌｏｇ  Ｐを有し、任意に前記ｌｏｇ  Ｐが約０未満である、項１に記載のポリマー粒子。
３．前記親水性ビニルモノマーが０．５〜−２のｌｏｇ  Ｐを有し、任意に前記ｌｏｇ  Ｐが０〜−２である、項１または２に記載のポリマー粒子。
４．前記親水性ビニルモノマーがアクリルアミドモノマーおよび／またはアクリレートモノマーである、前記項のいずれかに記載のポリマー粒子。
５．前記親水性ビニルモノマーが、式（Ｉ）：
2020506260.tif 000007
の少なくとも１つの化合物を含み、
式中、
Ｒ1が、−Ｈ、−ＣＨ3、−ＣＨ2ＣＨ3、または−ＣＨ2Ｃ（Ｏ）ＯＨであり、
Ｒ1aが、−Ｈまたは−Ｃ（Ｏ）Ｒ2であり、
Ｒ1bが、−Ｃ（Ｏ）Ｒ2、−Ｐ（Ｏ）（ＯＨ）2、もしくは−Ｓ（Ｏ）2ＯＨであるか、または、Ｒ1aもしくはＲ1と組み合わされたＲ1bが、−Ｃ（Ｏ）−Ｏ−Ｃ（Ｏ）−であり、
Ｒ2が、−ＯＲ3または−Ｎ（Ｒ4）Ｒ5であり、
Ｒ3が、−Ｈ、−Ｃ1〜Ｃ6アルキル、または−Ｃ1〜Ｃ6アルコールであり、かつ
Ｒ4およびＲ5がそれぞれ独立して、−Ｈ、−Ｃ1〜Ｃ6アルキル、−Ｃ1〜Ｃ6ハロアルキル、−Ｃ1〜Ｃ6アルコールから選択され、
Ｒ3および／またはＲ4および／またはＲ5が、化学的に可能な場合、それぞれ独立して各出現においてオキソ、＝ＮＲa、＝ＮＯＲa、ハロ、ニトロ、シアノ、ＮＲaＲa、ＮＲaＳ（Ｏ）2Ｒa、ＮＲaＣＯＮＲaＲa、ＮＲaＣＯ2Ｒa、ＯＲa、ＳＲa、Ｓ（Ｏ）Ｒa、Ｓ（Ｏ）2ＯＲa、Ｓ（Ｏ）2Ｒa、Ｓ（Ｏ）2ＮＲaＲa、ＣＯ2ＲaＣ（Ｏ）Ｒa、ＣＯＮＲaＲa、Ｃ1〜Ｃ4−アルキル、Ｃ2〜Ｃ4−アルケニル、Ｃ2〜Ｃ4−アルキニル、Ｃ1〜Ｃ4ハロアルキルから選択される１〜５個の置換基で置換されていてもよく、Ｒaが独立して各出現においてＨおよびＣ1〜Ｃ4アルキルから選択される、前記項いずれかに記載のポリマー粒子。
６．Ｒ1aが−ＨでありかつＲ1bが−Ｃ（Ｏ）Ｒ2であり、任意にＲ2が−ＯＲ3である、項４に記載のポリマー粒子。
７．Ｒ1bが−Ｐ（Ｏ）（ＯＨ）2である、項４に記載のポリマー粒子。
８．Ｒ3が−Ｈである、項５〜７のいずれかに記載のポリマー粒子。
９．Ｒ4が−Ｈまたは−Ｃ1〜Ｃ6アルキルであり、任意にＲ4が−Ｈである、項５〜８のいずれかに記載のポリマー粒子。
１０．Ｒ5が−Ｈまたは−Ｃ1〜Ｃ6アルキルであり得、任意にＲ5が−Ｈである、項５〜９のいずれかに記載のポリマー粒子。
１１．前記親水性ビニルモノマーが、アクリルアミド、ヒドロキシメチルアクリルアミド、［トリス（ヒドロキシメチル）メチル］アクリルアミド、３−アクリルアミドプロパン酸、メタクリルアミド、２−ヒドロキシエチルメタクリルアミド、（３−アミノプロピル）メタクリルアミド、もしくは２−ヒドロキシエチルアクリレートから選択されるかまたはそれを含み、任意に、前記親水性ビニルモノマーが、アクリルアミド（プロプ−２−エンアミド）、ヒドロキシメチルアクリルアミド、トリスヒドロキシメチルメタクリルアミド、２−ヒドロキシエチルメタクリレート、アクリル酸、イタコン酸、フマル酸、ビニルホスホン酸、ビニルスルホン酸、無水イタコン酸、および無水マレイン酸から選択されるかまたはそれらのうちの１つを含む、前記項のいずれかに記載のポリマー粒子。
１２．前記親水性ビニルモノマーが第１級アミド基（−Ｃ（Ｏ）ＮＨ2）を含む、前記項のいずれかに記載のポリマー粒子。
１３．前記架橋剤が、式（ＩＩａ）または（ＩＩｂ）：
2020506260.tif 000008
のうちの少なくとも一方の化合物を含み、
式中、Ｒ6が、−Ｃ1〜Ｃ6アルキル−、−Ｃ1〜Ｃ6ヘテロアルキル−、−Ｃ1〜Ｃ6シクロアルキル−、−Ｃ1〜Ｃ6ヒドロキシアルキル−、−Ｃ1〜Ｃ6エーテル−、またはポリエーテルから選択され、このポリエーテルが、２〜１００個のＣ2〜Ｃ3エーテル単位を含み、
Ｒ7およびＲ8がそれぞれ独立して、−Ｈ、−Ｃ1〜Ｃ6アルキル、−Ｃ1〜Ｃ6ヘテロアルキル、−Ｃ3〜Ｃ6シクロアルキル、−Ｃ1〜Ｃ6ヒドロキシアルキル、もしくは−Ｃ1〜Ｃ6エーテルから選択されるか、またはＲ7およびＲ8が一緒に結合して、−Ｃ1〜Ｃ6アルキル−、−Ｃ1〜Ｃ6ヘテロアルキル−、−Ｃ1〜Ｃ6シクロアルキル−、−Ｃ1〜Ｃ6ヒドロキシアルキル−、−Ｃ1〜Ｃ6エーテル−、ポリエーテルを形成し、このポリエーテルが２〜１００個のＣ2〜Ｃ3エーテル単位を含み、
Ｒ9が、−Ｎ（Ｒ11）Ｃ（Ｏ）ＣＨ＝ＣＨ2であり、
Ｒ10が、−Ｈおよび−Ｎ（Ｒ12）Ｃ（Ｏ）ＣＨ＝ＣＨ2から選択され、かつ
Ｒ11およびＲ12がそれぞれ独立して、−Ｈ、−Ｃ1〜Ｃ6アルキル、−Ｃ1〜Ｃ6ヘテロアルキル、−Ｃ3〜Ｃ6シクロアルキル、−Ｃ1〜Ｃ6ヒドロキシアルキル、または−Ｃ1〜Ｃ6エーテルから選択され、
任意に、Ｒ6、Ｒ7、Ｒ8、Ｒ9、Ｒ10、Ｒ11、およびＲ12のうちの１つ以上が独立して、化学的に可能な場合、それぞれ独立して各出現においてオキソ、＝ＮＲa、＝ＮＯＲa、ハロ、ニトロ、シアノ、ＮＲaＲa、ＮＲaＳ（Ｏ）2Ｒa、ＮＲaＣＯＮＲaＲa、ＮＲaＣＯ2Ｒa、ＯＲa、ＳＲa、Ｓ（Ｏ）Ｒa、Ｓ（Ｏ）2ＯＲa、Ｓ（Ｏ）2Ｒa、Ｓ（Ｏ）2ＮＲaＲa、ＣＯ2ＲaＣ（Ｏ）Ｒa、ＣＯＮＲaＲa、Ｃ1〜Ｃ4−アルキル、Ｃ2〜Ｃ4−アルケニル、Ｃ2〜Ｃ4−アルキニル、Ｃ1〜Ｃ4ハロアルキルから選択される１〜５個の置換基で置換され、Ｒaが独立して各出現においてＨ、Ｃ1〜Ｃ4アルキル、およびＣ1〜Ｃ4アルケニルから選択される、前記項のいずれかに記載のポリマー粒子。
１４．Ｒ6が、（ＣＨ2）r（ＯＣＨ2ＣＨ2）nＯ（ＣＨ2）sであり、
ｒおよびｓがそれぞれ独立して２または３であり、かつ
ｎが１〜１００の整数であり、
任意に、ｒおよびｓがそれぞれ２でありかつｎが１〜５０の整数である、項１３に記載の化合物。
１５．Ｒ7および／またはＲ8がＨである、項１３または１４に記載のポリマー粒子。
１６．前記架橋剤が、約１未満のｌｏｇ  Ｐ値、任意に約０．５未満のｌｏｇ  Ｐ値、さらに任意に約０未満のｌｏｇ  Ｐ値を有する、前記項のいずれかに記載のポリマー粒子。
１７．前記架橋剤が、Ｎ，Ｎ’−（１，２−ジヒドロキシエチレン）ビスアクリルアミド、Ｎ，Ｎ’−メチレンビス（アクリルアミド）、Ｎ，Ｎ’−エチレンビス（アクリルアミド）、グリセロール１，３−ジグリセロレートジアクリレート、ピペラジンジアクリルアミド、Ｎ，Ｎ’−（（エタン−１，２−ジイルビス（オキシ））ビス（エタン−２，１−ジイル））ジアクリルアミド、ポリエチレングリコールジアクリルアミド（ＭＷが２０００以下である）、４アームＰＥＧ−アクリルアミド（ＭＷが２０００以下である）、および／もしくはＮ，Ｎ−ビス（２−アクリルアミドエチル）アクリルアミドであるまたはそれらを含むか、または、前記架橋剤が、１，２−ジヒドロキシビス−アクリルアミドであるまたはそれを含むか、または、架橋剤が、Ｎ，Ｎ’−（（エタン−１，２−ジイルビス（オキシ））ビス（エタン−２，１−ジイル））ジアクリルアミド、ポリエチレングリコールジアクリルアミド（ＭＷが２０００以下である）、および４アームＰＥＧ−アクリルアミド（ＭＷが２０００以下である）であるまたはそれを含み、任意に、前記架橋剤が、Ｎ，Ｎ’−（（エタン−１，２−ジイルビス（オキシ））ビス（エタン−２，１−ジイル））ジアクリルアミドであるまたはそれを含む、前記項のいずれかに記載のポリマー粒子。
１８．前記架橋剤が、第１級アミンも第２級アミンもヒドロキシもカルボン酸も含まない、前記項のいずれかに記載のポリマー粒子。
１９．架橋のレベルが、１〜６０重量％の架橋剤、任意に１〜３０重量％の架橋剤であるか、または架橋のレベルが、１０〜９０重量％の架橋剤、任意に２５〜６０重量％の架橋剤である、前記項のいずれかに記載のポリマー粒子。
２０．前記親水性ビニルモノマーが、項１３〜１９のいずれかに定義される架橋剤である、項１〜３のいずれかに記載のポリマー粒子。
２１．前記ポリマーが細孔を含みかつ前記細孔が磁性材料の少なくとも一部を含み、任意に前記磁性材料が前記細孔内に実質的に位置する、前記項のいずれかに記載のポリマー粒子。
２２．前記細孔が、４０％〜９５％のレベルの多孔率を有するポリマーを提供する、項２１に記載のポリマー粒子。
２３．前記磁性材料がナノ粒子磁性材料であり、かつ／または前記磁性材料が超常磁性材料である、前記項のいずれかに記載のポリマー粒子。
２４．前記磁性材料が金属酸化物もしくは合金であり、かつ／または前記磁性材料が強磁性酸化鉄結晶および／もしくは超常磁性酸化鉄結晶を含む、前記項のいずれかに記載のポリマー粒子。
２５．コーティングをさらに含む、前記項のいずれかに記載のポリマー粒子。
２６．前記コーティングが、少なくとも１つのエポキシドモノマーから形成されたポリマーコーティングである、項２５に記載のポリマー粒子。
２７．前記コーティングがシリカを含む、項２６に記載のポリマー粒子。
２８．
（ａ）約０．６未満のｌｏｇ  Ｐoct/wat（ｌｏｇ  Ｐ）を有する親水性ビニルモノマー、および
（ｂ）少なくとも２つのビニル基を含む架橋剤
から形成されたポリマーと、
コーティングとを含む、単分散のコーティングされたヒドロゲルポリマー粒子。
２９．前記コーティングが、有機コーティングもしくはシリカコーティングであるかまたはそれを含む、項２８に記載のポリマー粒子。
３０．前記コーティングが、少なくとも１つのエポキシドモノマーから形成された有機コーティングである、項２８または２９に記載のポリマー粒子。
３１．前記コーティングがシリカを含む、項２８または２９に記載のポリマー粒子。
３２．前記親水性ビニルモノマーが、項２〜１２または２０のいずれかにさらに定義されているとおりである、項２８〜３１のいずれかに記載のポリマー粒子。
３３．前記架橋剤が、項１３〜１９のいずれかにさらに定義されているとおりである、項２８〜３２のいずれかに記載のポリマー粒子。
３４．前記ポリマーが細孔を含む、項２８〜３３のいずれかに記載のポリマー粒子。
３５．０．５μｍ〜１０μｍ、任意に０．５μｍ〜５μｍの平均直径を有する、前記項のいずれかに記載のポリマー粒子。
３６．少なくとも０．５μｍ、任意に少なくとも０．６μｍ、さらに任意に少なくとも０．７μｍまたは少なくとも０．８μｍの平均直径を有する、前記項のいずれかに記載のポリマー粒子。
３７．変動係数（ＣＶ）が２０％未満であり、任意に前記ＣＶが１５％未満であり、さらに任意に前記ＣＶが１０％未満である、前記項のいずれかに記載のポリマー粒子。
３８．前記ポリマー粒子が官能基を含み、任意に前記官能基が、カルボン酸（−ＣＯＯＨ）、第１級アミン、または第２級アミンから選択される、前記項のいずれかに記載のポリマー粒子。
３９．単分散ヒドロゲルポリマー粒子とＦｅ2+および／またはＦｅ3+イオンとを含むｐＨ６未満の水性懸濁液を形成するステップ、
ｐＨを８超まで上昇させるステップ、ならびに
磁性材料を沈殿させるステップ
を含む、前記単分散磁性ヒドロゲルポリマー粒子を形成する方法であって、
前記単分散ヒドロゲルポリマー粒子が、
（ａ）約０．６未満のｌｏｇ  Ｐoct/wat（ｌｏｇ  Ｐ）を有する親水性ビニルモノマー、および
（ｂ）少なくとも２つのビニル基を含む架橋剤
から形成される、前記方法。
４０．ｐＨ６未満の前記水性懸濁液がＦｅ2+およびＦｅ3+イオンを含み、任意に前記懸濁液がＦｅＣｌ2およびＦｅＣｌ3を含む、項３９に記載の方法。
４１．前記磁性ヒドロゲルポリマー粒子上にポリマーコーティングおよび／またはシリカコーティングを形成するステップをさらに含む、項３９または４０に記載の方法。
４２．前記ポリマーコーティングを形成するステップが、単分散磁性ヒドロゲルポリマー粒子と少なくとも１つのエポキシドとを含む懸濁液を形成すること、および少なくとも１つのエポキシドのエポキシ基を前記磁性ヒドロゲルポリマー粒子の表面官能基と反応させることを含み、任意に前記表面官能基がアミンである、項４１に記載の方法。
４３．前記シリカコーティングを形成するステップが、単分散磁性ヒドロゲルポリマー粒子とシリケートまたはオルトシリケートとを含む懸濁液を形成すること、およびシリケートまたはシランを反応させてシリカコーティングを形成することを含む、項４１に記載の方法。
４４．前記シリケートを反応させてシリカコーティングを形成することが、前記懸濁液のｐＨを１１未満に下げることを含む、項４３に記載の方法。
４５．前記オルトシリケートを反応させてシリカコーティングを形成することが、前記懸濁液の温度を少なくとも８０℃まで上昇させることを含む、項４３に記載の方法。
４６．単分散ヒドロゲルポリマー粒子と少なくとも１つのエポキシドまたはシリケートまたはオルトシリケートとを含む懸濁液を形成するステップ、ならびに
少なくとも１つのエポキシドのエポキシ基を前記粒子の表面官能基と反応させるか、または
前記シリケートまたは前記オルトシリケートを反応させてシリカコーティングを形成するステップ
を含む、コーティングされた前記単分散ヒドロゲルポリマー粒子を形成する方法であって、
前記単分散ヒドロゲルポリマー粒子が、
（ａ）約０．６未満のｌｏｇ  Ｐoct/wat（ｌｏｇ  Ｐ）を有する親水性ビニルモノマー、および
（ｂ）少なくとも２つのビニル基を含む架橋剤
から形成される、前記方法。
４７．前記表面官能基がアミンである、項４６に記載の方法。
４８．前記シリケートを反応させてシリカコーティングを形成するステップが、前記懸濁液のｐＨを１１未満に下げることを含む、項４６に記載の方法。
４９．前記オルトシリケートを反応させてシリカコーティングを形成するステップが、前記懸濁液の温度を９０℃超まで上昇させることを含む、項４６に記載の方法。
５０．水溶液中の少なくとも２重量％の親水性ビニルモノマーの溶液（ａ）を形成するステップであって、この溶液がまた、少なくとも２つのビニル基を含む架橋剤も含む、前記ステップ、
有機溶媒中の安定剤の溶液（ｂ）を形成し、溶液（ａ）および（ｂ）を混合して油中水乳剤（ｃ）を形成し、かつ前記乳剤に単分散シード粒子を添加するステップであって、前記有機溶媒が水に混和せず、かつ溶液（ａ）および溶液（ｂ）のうちの少なくとも一方がラジカル開始剤を含む、前記ステップ、
前記乳剤中で前記単分散シード粒子に膨潤粒子を形成させるステップ、ならびに
前記膨潤粒子を重合して単分散ヒドロゲルポリマー粒子を形成するステップ
を含む方法に従って、前記単分散ヒドロゲルポリマー粒子が形成される、項３９〜４９のいずれかに記載の方法。
５１．前記親水性ビニルモノマーが、項２〜１２または２０のいずれかにさらに定義されているとおりである、項５０に記載の方法。
５２．前記架橋剤が、項１３〜１９のいずれかにさらに定義されているとおりである、項５０または５１に記載の方法。
５３．前記安定剤が非イオン性界面活性剤であり、任意に前記非イオン性界面活性剤が非イオン性ポリマー界面活性剤であり、
さらに任意に、前記非イオン性ポリマー界面活性剤が、少なくとも１つのポリエチレンオキシ基もしくは少なくとも１つのポリプロピレンオキシ基を含み、かつ／または、
前記非イオン性ポリマー界面活性剤がオリゴマー界面活性剤である、項５０〜５２のいずれかに記載の方法。
５４．前記安定剤が、ハイパーマー２２９６、Ａｂｉｌ  ＥＭ９０、およびソルビタンモノオレエートから選択される、項５０〜５３のいずれかに記載の方法。
５５．前記ラジカル開始剤が過酸化物開始剤またはアゾ開始剤であり、任意に前記ラジカル開始剤が、２，２’−アゾビス−２，４−ジメチルバレロニトリルである、項５０〜５３のいずれかに記載の方法。
５６．前記有機溶媒が、脂肪族炭化水素、脂肪族カーボネート、脂肪族エステル、脂肪族エーテル、芳香族炭化水素、もしくはシリコーン、またはそれらの組み合わせのうちの少なくとも１つを含み、かつ／または
前記有機溶媒が、ヘプタンとトルエンの混合物、脂肪族炭化水素の混合物、任意に脂肪族炭化水素および芳香族炭化水素と混合した、ビス（２−エチルヘキシル）カーボネート、またはビス（２−エチルヘキシル）アジペートを含む、項５０〜５５のいずれかに記載の方法。
５７．溶液（ａ）が、６０重量％以下の親水性ビニルモノマーを含む、項５０〜５６のいずれかに記載の方法。
５８．溶液（ａ）が、少なくとも２重量％の親水性ビニルモノマーおよび６０重量％以下の親水性ビニルモノマーを含み、任意に、溶液（ａ）が、少なくとも５重量％の親水性ビニルモノマーおよび４５重量％以下の親水性ビニルモノマーを含む、項５０〜５７のいずれかに記載の方法。
５９．溶液（ａ）が、約１０重量％の親水性ビニルモノマーを含む、項５０〜５８のいずれかに記載の方法。
６０．前記開始剤が前記乳剤中に約０．１重量％〜約１．５重量％の量で存在し、任意に前記開始剤が前記乳剤中に約０．６重量％〜約１．２重量％の量で存在し、さらに任意に前記開始剤が前記乳剤中に約０．８重量％の量で存在する、項５０〜５９のいずれかに記載の方法。
６１．前記重合することが前記ラジカル開始剤を活性化することを含む、項５０〜６０のいずれかに記載の方法。
６２．水溶液中の少なくとも２重量％の親水性ビニルモノマーの溶液（ａ）を形成するステップであって、この水溶液がまた連鎖移動剤も含む、前記ステップ、
有機溶媒中の安定剤の溶液（ｂ）を形成するステップであって、前記有機溶媒が水に混和せず、かつ溶液（ａ）および溶液（ｂ）のうちの少なくとも一方がラジカル開始剤を含む、前記ステップ、
溶液（ａ）および（ｂ）を混合して油中水乳剤（ｃ）を形成し、かつ前記乳剤に単分散シード粒子を添加するステップ、
前記乳剤中で前記単分散シード粒子に膨潤粒子を形成させるステップ、
前記膨潤粒子を重合して単分散ポリマー粒子を形成するステップ、
有機溶媒中の安定剤の溶液（ｄ）を形成するステップであって、前記有機溶媒が水に混和しない、前記ステップ、
水溶液中の少なくとも２重量％の親水性ビニルモノマーの溶液（ｅ）を形成するステップであって、この水溶液がまた、少なくとも２つのビニル基を含む架橋剤も含み、溶液（ｄ）および溶液（ｅ）のうちの少なくとも一方がラジカル開始剤を含む、前記ステップ、
溶液（ｄ）および（ｅ）を混合して油中水乳剤（ｆ）を形成し、かつ前記乳剤に前記単分散ポリマー粒子を添加するステップ、
前記乳剤中で前記単分散ポリマー粒子に膨潤ポリマー粒子を形成させるステップ、ならびに
前記膨潤ポリマー粒子を重合して前記単分散ヒドロゲルポリマー粒子を形成するステップ
を含む方法に従って、前記単分散ヒドロゲルポリマー粒子が形成される、項３９〜４９のいずれかに記載の方法。
６３．前記単分散シード粒子が、１００ｎｍ〜１５００ｎｍのＺ平均直径を含み、各シード粒子が、ポリＮ，Ｎ−ジメチルアクリルアミドの複数の非架橋オリゴマーを含む、項５０〜６２のいずれかに記載の方法。
６４．前記単分散シード粒子が、安定剤および連鎖移動剤の存在下の有機溶媒中でのＮ，Ｎ−ジメチルアクリルアミドのラジカル開始重合によって形成される、項５０〜６３のいずれかに記載の方法。
６５．前記単分散シード粒子が、
有機溶媒にＮ，Ｎ−ジメチルアクリルアミド、安定剤、ラジカル開始剤、および連鎖移動剤を溶解して、反応混合物を形成すること、ならびに
前記反応混合物を加熱して前記開始剤を活性化すること
によって形成される、項５０〜６３のいずれかに記載の方法。
６６．形成された前記単分散磁性ヒドロゲルポリマー粒子または形成された前記コーティングされた単分散ヒドロゲルポリマー粒子が、０．５μｍ〜１０μｍまたは１μＭ〜１０μｍのモード径、任意に０．５μｍ〜５μｍまたは１μｍ〜５μｍのモード径を有する、項３９〜６５のいずれかに記載の方法。
６７．形成された前記単分散磁性ヒドロゲルポリマー粒子または形成された前記コーティングされた単分散ヒドロゲルポリマー粒子の変動係数（ＣＶ）が２０％未満であり、任意に前記ＣＶが１５％未満であり、さらに任意に前記ＣＶが１０％未満である、項３９〜６６のいずれかに記載の方法。
６８．形成された前記単分散磁性ヒドロゲルポリマー粒子または形成された前記コーティングされた単分散ヒドロゲルポリマー粒子が官能基を含み、前記官能基が、ヒドロキシル、カルボン酸（−ＣＯＯＨ）、第１級アミン、または第２級アミンから選択され、さらに任意に前記官能基が、カルボン酸（−ＣＯＯＨ）、第１級アミン、または第２級アミンから選択される、項３９〜６７のいずれかに記載の方法。
６９．項３９〜６８のいずれかに記載の方法によって得られる、単分散磁性ヒドロゲルポリマー粒子またはコーティングされた単分散ヒドロゲルポリマー粒子。
７０．アッセイ法における、項１〜２７、３５〜３８、または６９のいずれかに記載の単分散磁性ヒドロゲルポリマー粒子の使用。
７１．アッセイ法における、項２８〜３８または６９のいずれかに記載の単分散コーティングヒドロゲルポリマー粒子の使用。
７２．核酸増幅における、項１〜２７、３５〜３８、または６９のいずれかに記載の単分散磁性ヒドロゲルポリマー粒子の使用。
７３．核酸増幅における、項２８〜３８、または６９のいずれかに記載の単分散コーティングヒドロゲルポリマー粒子の使用。
７４．前記核酸増幅が乳剤ＰＣＲである、項７２または７３に記載の使用。
本発明のまた別の態様は、以下のとおりであってもよい。
〔１〕磁性材料と、
（ａ）約０．６未満のｌｏｇ  Ｐoct/wat（ｌｏｇ  Ｐ）を有する親水性ビニルモノマー、および
（ｂ）少なくとも２つのビニル基を含む架橋剤
から形成されたポリマーと
を含む、単分散磁性ヒドロゲルポリマー粒子であって、
前記親水性ビニルモノマーが、
（ｉ）−Ｃ（Ｏ）ＮＨ2、−Ｃ（Ｏ）ＮＨＣＨ3、−Ｃ（Ｏ）ＮＨＣＨ2ＣＨ3、または−Ｃ（Ｏ）Ｎ（ＣＨ3）2を含む、モノマー、
（ｉｉ）式（Ｉｂ）：
2020506260.tif 000009
の化合物のモノマー、
（ｉｉｉ）式（Ｉｃ）：
2020506260.tif 000010
の化合物のモノマー、
（ｉｖ）４−アクリルオリモルホリンまたは１−ビニルイミダゾールのモノマー、ならびに
（ｖ）第１級アミンも第２級アミンもヒドロキシもカルボン酸も含まない、少なくとも２つのビニル基を含むモノマー
から選択される少なくとも１つの親水性ビニルモノマーを含み、式中、Ｒ1およびＲ1aがそれぞれ独立して、−Ｈ、−ＣＨ3、−ＣＨ2ＣＨ3、または−ＣＨ2Ｃ（Ｏ）ＯＨから選択される、前記単分散磁性ヒドロゲルポリマー粒子。
〔２〕前記モノマー（ｉ）が−Ｃ（Ｏ）ＮＨ2を含む、前記〔１〕に記載のポリマー粒子。
〔３〕Ｒ1aが−Ｈである、前記〔１〕または〔２〕に記載のポリマー粒子。
〔４〕前記少なくとも１つの親水性モノマーが、モノマー（ｉ）、（ｉｉ）、または（ｉｉｉ）から選択される、前記態様のいずれか一項に記載のポリマー粒子。
〔５〕前記親水性ビニルモノマーが約０．３未満のｌｏｇ  Ｐを有し、任意に前記ｌｏｇ  Ｐが約０未満である、前記態様のいずれか一項に記載のポリマー粒子。
〔６〕前記親水性ビニルモノマーが０．５〜−２のｌｏｇ  Ｐを有し、任意に前記ｌｏｇ  Ｐが０〜−２である、前記態様のいずれか一項に記載のポリマー粒子。
〔７〕ｌｏｇ  Ｐが、ＣａｍｂｒｉｄｇｅＳｏｆｔ  ＣｏｒｐのＣｈｅｍＢｉｏＤｒａｗ（登録商標）Ｕｌｔｒａ１４．０を用いて前記モノマーの構造から計算される、前記態様のいずれか一項に記載のポリマー粒子。
〔８〕前記親水性ビニルモノマーが、アクリルアミドモノマーおよび／またはアクリレートモノマーであるかまたはそれらを含む、前記態様のいずれか一項に記載のポリマー粒子。
〔９〕前記親水性ビニルモノマーが、以下の式：
2020506260.tif 000011
によるＲ原子を有するモノマーを含み、
式中、ＮCが、前記親水性ビニルモノマー中の炭素原子数であり、ＮNが、前記親水性ビニルモノマー中の窒素原子数であり、かつＮOが、前記親水性ビニルモノマー中の酸素原子数であり、
前記親水性ビニルモノマーが、アクリルアミド、ビニルイミダゾール、アクリロイルモルホリン、ビニルホスホン酸、またはビニルスルホン酸であるとき、Ｒ原子が２．７５未満であり、かつ
前記親水性ビニルモノマーがアクリレートまたは他のモノマークラスであるとき、Ｒ原子が２以下であり、かつ前記親水性ビニルモノマーが２５℃で５０ｇ／Ｌ以上の水溶解度を有する、前記態様のいずれか一項に記載のポリマー粒子。
〔１０〕前記親水性ビニルモノマーが、式（Ｉ）：
2020506260.tif 000012
の少なくとも１つの化合物を含み、
式中、
Ｒ1が、−Ｈ、−ＣＨ3、−ＣＨ2ＣＨ3、または−ＣＨ2Ｃ（Ｏ）ＯＨであり、
Ｒ1aが、−Ｈまたは−Ｃ（Ｏ）Ｒ2であり、
Ｒ1bが、−Ｃ（Ｏ）Ｒ2である、−Ｐ（Ｏ）（ＯＨ）2である、−Ｓ（Ｏ）2ＯＨである、または、３〜８個の環原子を有する複素環でありヘテロ原子がＮ、Ｏ、もしくはＳから選択されるか；あるいは、Ｒ1aまたはＲ1と組み合わされたＲ1bが、−Ｃ（Ｏ）−Ｏ−Ｃ（Ｏ）−であり、
Ｒ2が、−ＯＲ3、−Ｎ（Ｒ4）Ｒ5、または−Ｎ結合アミノ酸であり、
Ｒ3が、−Ｈ、−Ｃ1〜Ｃ6アルキル、または−Ｃ1〜Ｃ6アルコールであり、かつ
Ｒ4およびＲ5がそれぞれ独立して、−Ｈ、−Ｃ1〜Ｃ6アルキル、−Ｃ1〜Ｃ6ハロアルキル、−Ｃ1〜Ｃ6アルコールから選択されるか；あるいは、Ｒ4およびＲ5が、それらが結合している窒素と一緒になって、３〜８個の環原子を有する複素環を形成し、ヘテロ原子がＮ、Ｏ、またはＳから選択される、前記態様のいずれか一項に記載のポリマー粒子。
〔１１〕Ｒ1が、−Ｈ、−ＣＨ3、−ＣＨ2ＣＨ3、または−ＣＨ2Ｃ（Ｏ）ＯＨであり、
Ｒ1aが、−Ｈまたは−Ｃ（Ｏ）Ｒ2であり、
Ｒ1bが、−Ｃ（Ｏ）Ｒ2、−Ｐ（Ｏ）（ＯＨ）2、もしくは−Ｓ（Ｏ）2ＯＨであるか、または、Ｒ1aもしくはＲ1と組み合わされたＲ1bが、−Ｃ（Ｏ）−Ｏ−Ｃ（Ｏ）−であり、
Ｒ2が、−ＯＲ3または−Ｎ（Ｒ4）Ｒ5であり、
Ｒ3が、−Ｈ、−Ｃ1〜Ｃ6アルキル、または−Ｃ1〜Ｃ6アルコールであり、かつ
Ｒ4およびＲ5がそれぞれ独立して、−Ｈ、−Ｃ1〜Ｃ6アルキル、−Ｃ1〜Ｃ6ハロアルキル、−Ｃ1〜Ｃ6アルコールから選択される、前記〔１０〕に記載のポリマー粒子。
〔１２〕Ｒ1aが−ＨでありかつＲ1bが−Ｃ（Ｏ）Ｒ2であり、任意にＲ2が−ＯＲ3である、前記〔１０〕または〔１１〕に記載のポリマー粒子。
〔１３〕Ｒ1bが−Ｐ（Ｏ）（ＯＨ）2である、前記〔１０〕または〔１１〕に記載のポリマー粒子。
〔１４〕−Ｃ1〜Ｃ6アルコール。
〔１５〕Ｒ3が−Ｈである、前記〔１０〕〜〔１４〕のいずれか一項に記載のポリマー粒子。
〔１６〕Ｒ4および／またはＲ5がそれぞれ独立して、−Ｈ、−Ｃ1〜Ｃ6アルキル、−Ｃ1〜Ｃ6アルコールから選択されるか；または、Ｒ4およびＲ5が、それらが結合している窒素と一緒になって、３〜８個の環原子を有する複素環を形成し、ヘテロ原子がＮ、Ｏ、もしくはＳから選択される、前記〔１０〕〜〔１５〕のいずれか一項に記載のポリマー粒子。
〔１７〕Ｒ4が−Ｈまたは−Ｃ1〜Ｃ6アルキルであり、任意にＲ4が−Ｈである、前記〔１０〕〜〔１６〕のいずれか一項に記載のポリマー粒子。
〔１８〕Ｒ5が−Ｈまたは−Ｃ1〜Ｃ6アルキルであり、任意にＲ5が−Ｈである、前記〔１０〕〜〔１８〕のいずれか一項に記載のポリマー粒子。
〔１９〕Ｒ1aが、−Ｃ（Ｏ）ＮＨ2、−Ｃ（Ｏ）ＮＨＣＨ3、−Ｃ（Ｏ）ＮＨＣＨ2ＣＨ3、もしくは−Ｃ（Ｏ）Ｎ（ＣＨ3）2であり、かつ／または
Ｒ1bが、−Ｃ（Ｏ）ＮＨ2、−Ｃ（Ｏ）ＮＨＣＨ3、−Ｃ（Ｏ）ＮＨＣＨ2ＣＨ3、または−Ｃ（Ｏ）Ｎ（ＣＨ3）2、−Ｐ（Ｏ）（ＯＨ）2、−Ｓ（Ｏ）2ＯＨである、前記〔１０〕または〔１８〕に記載のポリマー粒子。
〔２０〕Ｒ3、Ｒ4、またはＲ5のうちの少なくとも１つが−Ｃ1〜Ｃ6ポリオールである、前記〔１０〕〜〔１８〕のいずれか一項に記載のポリマー粒子。
〔２１〕前記親水性ビニルモノマーが、アクリルアミド、ヒドロキシメチルアクリルアミド、［トリス（ヒドロキシメチル）メチル］アクリルアミド、４−アクリルオリモルホリン、３−アクリルアミドプロパン酸、メタクリルアミド、２−ヒドロキシエチルメタクリルアミド、（３−アミノプロピル）メタクリルアミド、または２−ヒドロキシエチルアクリレート、２−ヒドロキシエチルメタクリレート、アクリル酸、イタコン酸、フマル酸、ビニルホスホン酸、ビニルスルホン酸、無水イタコン酸、１−ビニルイミダゾール、および無水マレイン酸から選択されるかまたはそれらを含む、前記態様のいずれか一項に記載のポリマー粒子。
〔２２〕前記親水性ビニルモノマーが、アクリルアミド、４−アクリルオリモルホリン、メタクリルアミド、およびビニルホスホン酸から選択されるかまたはそれらを含む、前記態様のいずれか一項に記載のポリマー粒子。
〔２３〕前記親水性ビニルモノマーが第１級アミド基（−Ｃ（Ｏ）ＮＨ2）を含む、前記態様のいずれか一項に記載のポリマー粒子。
〔２４〕前記架橋剤が、式（ＩＩａ）または（ＩＩｂ）：
2020506260.tif 000013
のうちの少なくとも一方の化合物を含み、
式中、Ｒ6が、−Ｃ1〜Ｃ6アルキル−、−Ｃ1〜Ｃ6ヘテロアルキル−、−Ｃ1〜Ｃ6シクロアルキル−、−Ｃ1〜Ｃ6ヒドロキシアルキル−、−Ｃ1〜Ｃ6エーテル−、またはポリエーテルから選択され、前記ポリエーテルが、２〜１００個のＣ2〜Ｃ3エーテル単位を含み、
Ｒ7およびＲ8がそれぞれ独立して、−Ｈ、−Ｃ1〜Ｃ6アルキル、−Ｃ1〜Ｃ6ヘテロアルキル、−Ｃ3〜Ｃ6シクロアルキル、−Ｃ1〜Ｃ6ヒドロキシアルキル、もしくは−Ｃ1〜Ｃ6エーテルから選択されるか、またはＲ7およびＲ8が一緒に結合して、−Ｃ1〜Ｃ6アルキル−、−Ｃ1〜Ｃ6ヘテロアルキル−、−Ｃ1〜Ｃ6シクロアルキル−、−Ｃ1〜Ｃ6ヒドロキシアルキル−、−Ｃ1〜Ｃ6エーテル−、ポリエーテルを形成し、前記ポリエーテルが、２〜１００個のＣ2〜Ｃ3エーテル単位を含み、
Ｒ9が、−Ｎ（Ｒ11）Ｃ（Ｏ）ＣＨ＝ＣＨ2であり、
Ｒ10が、−Ｈおよび−Ｎ（Ｒ12）Ｃ（Ｏ）ＣＨ＝ＣＨ2から選択され、かつ
Ｒ11およびＲ12がそれぞれ独立して、−Ｈ、−Ｃ1〜Ｃ6アルキル、−Ｃ1〜Ｃ6ヘテロアルキル、−Ｃ3〜Ｃ6シクロアルキル、−Ｃ1〜Ｃ6ヒドロキシアルキル、または−Ｃ1〜Ｃ6エーテルから選択される、前記態様のいずれか一項に記載のポリマー粒子。
〔２５〕Ｒ6が、−Ｃ1〜Ｃ6アルキル−、−Ｃ1〜Ｃ6ヘテロアルキル−、−Ｃ1〜Ｃ6シクロアルキル−、−Ｃ1〜Ｃ6エーテル−、またはポリエーテルから選択され、前記ポリエーテルが、２〜１００個のＣ2〜Ｃ3エーテル単位を含み、
Ｒ7およびＲ8がそれぞれ独立して、−Ｈ、−Ｃ1〜Ｃ6アルキル、−Ｃ1〜Ｃ6ヘテロアルキル、−Ｃ3〜Ｃ6シクロアルキル、もしくは−Ｃ1〜Ｃ6エーテルから選択されるか、またはＲ7およびＲ8が一緒に結合して、−Ｃ1〜Ｃ6アルキル−、−Ｃ1〜Ｃ6ヘテロアルキル−、−Ｃ1〜Ｃ6シクロアルキル−、−Ｃ1〜Ｃ6エーテル−、ポリエーテルを形成し、前記ポリエーテルが、２〜１００個のＣ2〜Ｃ3エーテル単位を含み、かつ
Ｒ11およびＲ12がそれぞれ独立して、−Ｈ、−Ｃ1〜Ｃ6アルキル、−Ｃ1〜Ｃ6ヘテロアルキル、−Ｃ3〜Ｃ6シクロアルキル、または−Ｃ1〜Ｃ6エーテルから選択される、前記〔２４〕に記載のポリマー粒子。
〔２６〕Ｒ6が、（ＣＨ2）r（ＯＣＨ2ＣＨ2）nＯ（ＣＨ2）sであり、
ｒおよびｓがそれぞれ独立して２または３であり、かつ
ｎが、１〜１００の整数であり、
任意に、ｒおよびｓがそれぞれ２でありかつｎが１〜５０の整数である、前記〔２４〕または〔２５〕に記載のポリマー粒子。
〔２７〕Ｒ7および／またはＲ8がＨである、前記〔２４〕〜〔２６〕のいずれか一項に記載のポリマー粒子。
〔２８〕前記架橋剤が、約１未満のｌｏｇ  Ｐ値、任意に約０．５未満のｌｏｇ  Ｐ値、さらに任意に約０未満のｌｏｇ  Ｐ値を有する、前記態様のいずれか一項に記載のポリマー粒子。
〔２９〕ｌｏｇ  Ｐが、ＣａｍｂｒｉｄｇｅＳｏｆｔ  ＣｏｒｐのＣｈｅｍＢｉｏＤｒａｗ（登録商標）Ｕｌｔｒａ１４．０を用いて前記架橋剤の構造から計算される、前記〔２８〕に記載のポリマー粒子。
〔３０〕前記架橋剤が、Ｎ，Ｎ’−（１，２−ジヒドロキシエチレン）ビスアクリルアミド、Ｎ，Ｎ’−メチレンビス（アクリルアミド）、Ｎ，Ｎ’−エチレンビス（アクリルアミド）、グリセロール１，３−ジグリセロレートジアクリレート、ピペラジンジアクリルアミド、Ｎ，Ｎ’−（（エタン−１，２−ジイルビス（オキシ））ビス（エタン−２，１−ジイル））ジアクリルアミド、ポリエチレングリコールジアクリルアミド（ＭＷが２０００以下である）、４アームＰＥＧ−アクリルアミド（ＭＷが２０００以下である）、および／もしくはＮ，Ｎ−ビス（２−アクリルアミドエチル）アクリルアミドであるまたはそれらを含むか、または、前記架橋剤が、１，２−ジヒドロキシビス−アクリルアミドであるまたはそれを含むか、または、前記架橋剤が、Ｎ，Ｎ’−（（エタン−１，２−ジイルビス（オキシ））ビス（エタン−２，１−ジイル））ジアクリルアミド、ポリエチレングリコールジアクリルアミド（ＭＷが２０００以下である）、および４アームＰＥＧ−アクリルアミド（ＭＷが２０００以下である）であるまたはそれらを含み、任意に前記架橋剤が、Ｎ，Ｎ’−（（エタン−１，２−ジイルビス（オキシ））ビス（エタン−２，１−ジイル））ジアクリルアミドであるまたはそれを含む、前記態様のいずれか一項に記載のポリマー粒子。
〔３１〕前記架橋剤が、Ｎ，Ｎ’−メチレンビス（アクリルアミド）、Ｎ，Ｎ’−エチレンビス（アクリルアミド）、ピペラジンジアクリルアミド、Ｎ，Ｎ’−（（エタン−１，２−ジイルビス（オキシ））ビス（エタン−２，１−ジイル））ジアクリルアミド、ポリエチレングリコールジアクリルアミド（ＭＷが２０００以下である）、４アームＰＥＧ−アクリルアミド（ＭＷが２０００以下である）、Ｎ，Ｎ’−ビス（２−アクリルアミドエチル）アクリルアミドであるかまたはそれらを含む、前記態様のいずれか一項に記載のポリマー粒子。
〔３２〕前記架橋剤が、第１級アミンも第２級アミンもヒドロキシもカルボン酸も含まない、前記態様のいずれか一項に記載のポリマー粒子。
〔３３〕架橋のレベルが、１〜６０重量％の架橋剤、任意に１〜３０重量％の架橋剤であるか、または架橋のレベルが、１０〜９０重量％の架橋剤、任意に２５〜６０重量％の架橋剤である、前記態様のいずれか一項に記載のポリマー粒子。
〔３４〕前記親水性ビニルモノマーが、前記〔２４〕〜〔３２〕のいずれか一項に定義される架橋剤である、前記〔１〕〜〔９〕のいずれか一項に記載のポリマー粒子。
〔３５〕前記ポリマーが細孔を含みかつ前記細孔が前記磁性材料の少なくとも一部を含み、任意に前記磁性材料が前記細孔内に実質的に位置する、前記態様のいずれか一項に記載のポリマー粒子。
〔３６〕前記細孔が、４０％〜９５％のレベルの多孔率を有するポリマーを提供する、前記〔３５〕に記載のポリマー粒子。
〔３７〕前記磁性材料がナノ粒子磁性材料であり、かつ／または前記磁性材料が超常磁性材料である、前記態様のいずれか一項に記載のポリマー粒子。
〔３８〕前記磁性材料が金属酸化物もしくは合金であり、かつ／または前記磁性材料が、強磁性酸化鉄結晶および／もしくは超常磁性酸化鉄結晶を含む、前記態様のいずれか一項に記載のポリマー粒子。
〔３９〕前記ポリマー粒子がコーティングをさらに含む、前記態様のいずれか一項に記載のポリマー粒子。
〔４０〕前記コーティングが、少なくとも１つのエポキシドモノマーから形成されたポリマーコーティングである、前記〔３９〕に記載のポリマー粒子。
〔４１〕前記コーティングがシリカを含む、前記〔４０〕に記載のポリマー粒子。
〔４２〕（ａ）約０．６未満のｌｏｇ  Ｐoct/wat（ｌｏｇ  Ｐ）を有する親水性ビニルモノマー、および
（ｂ）少なくとも２つのビニル基を含む架橋剤
から形成されたポリマーと、
コーティングと
を含む、単分散のコーティングされたヒドロゲルポリマー粒子であって、
前記親水性ビニルモノマーが、
（ｉ）−Ｃ（Ｏ）ＮＨ2、−Ｃ（Ｏ）ＮＨＣＨ3、−Ｃ（Ｏ）ＮＨＣＨ2ＣＨ3、または−Ｃ（Ｏ）Ｎ（ＣＨ3）2を含む、モノマー、
（ｉｉ）式（Ｉｂ）：
2020506260.tif 000014
の化合物のモノマー、
（ｉｉｉ）式（Ｉｃ）
2020506260.tif 000015
の化合物のモノマー、
（ｉｖ）４−アクリルオリモルホリンまたは１−ビニルイミダゾールのモノマー、ならびに
（ｖ）第１級アミンも第２級アミンもヒドロキシもカルボン酸も含まない、少なくとも２つのビニル基を含むモノマー
から選択される少なくとも１つの親水性ビニルモノマーを含み、式中、Ｒ1およびＲ1aがそれぞれ独立して、−Ｈ、−ＣＨ3、−ＣＨ2ＣＨ3、または−ＣＨ2Ｃ（Ｏ）ＯＨから選択される、前記単分散のコーティングされたヒドロゲルポリマー粒子。
〔４３〕前記コーティングが、有機コーティングもしくはシリカコーティングであるかまたはそれを含む、前記〔４２〕に記載のポリマー粒子。
〔４４〕前記コーティングが、少なくとも１つのエポキシドモノマーから形成された有機コーティングを含む、前記〔４２〕または〔４３〕に記載のポリマー粒子。
〔４５〕前記コーティングがシリカを含む、前記〔４２〕または〔４３〕に記載のポリマー粒子。
〔４６〕前記親水性ビニルモノマーが、前記〔２〕〜〔２３〕または〔３４〕のいずれか一項にさらに定義されているとおりである、前記〔４２〕〜〔４５〕のいずれか一項に記載のポリマー粒子。
〔４７〕前記架橋剤が、前記〔２４〕〜〔３３〕のいずれか一項にさらに定義されているとおりである、前記〔４２〕〜〔４６〕のいずれか一項に記載のポリマー粒子。
〔４８〕細孔を含む、前記〔４２〕〜〔４７〕のいずれか一項に記載のポリマー粒子。
〔４９〕（ａ）４−アクリロイルモルホリンおよび１−ビニルイミダゾールから選択されるモノマーを含む、親水性ビニルモノマー、ならびに
（ｂ）少なくとも２つのビニル基を含む架橋剤
から形成されたポリマーを含む、単分散ヒドロゲルポリマー粒子。
〔５０〕前記架橋剤が、前記〔２４〕〜〔３３〕のいずれか一項にさらに定義されているとおりである、前記〔４９〕に記載の単分散ヒドロゲルポリマー粒子。
〔５１〕前記ポリマーが細孔を含み、任意に前記細孔が、４０％〜９５％のレベルの多孔率を有するポリマーを提供する、前記〔４９〕または〔５０〕に記載のポリマー粒子。
〔５２〕０．５μｍ〜１０μｍ、任意に０．５μｍ〜５μｍの平均直径を有する、前記態様のいずれか一項に記載のポリマー粒子。
〔５３〕少なくとも０．５μｍ、任意に少なくとも０．６μｍ、さらに任意に少なくとも０．７μｍまたは少なくとも０．８μｍの平均直径を有する、前記態様のいずれか一項に記載のポリマー粒子。
〔５４〕変動係数（ＣＶ）が２０％未満であり、任意に前記ＣＶが１５％未満であり、さらに任意に前記ＣＶが１０％未満である、前記態様のいずれか一項に記載のポリマー粒子。
〔５５〕前記ポリマー粒子が官能基を含み、任意に前記官能基が、カルボン酸（−ＣＯＯＨ）、第１級アミン、または第２級アミンから選択される、前記態様のいずれか一項に記載のポリマー粒子。
〔５６〕単分散ヒドロゲルポリマー粒子と磁性材料または磁性材料前駆体とを含む水性懸濁液を形成するステップ、
前記水性懸濁液が磁性材料前駆体を含むとき、前記磁性材料前駆体を磁性材料に変換するステップ、ならびに
前記磁性材料を前記ポリマー粒子と会合させるステップ
を含む、単分散磁性ヒドロゲルポリマー粒子を形成する方法であって、
前記単分散ヒドロゲルポリマー粒子が、
（ａ）約０．６未満のｌｏｇ  Ｐoct/wat（ｌｏｇ  Ｐ）を有する親水性ビニルモノマー、および
（ｂ）少なくとも２つのビニル基を含む架橋剤
から形成される、前記方法。
〔５７〕前記水性懸濁液を形成するステップが、単分散ヒドロゲルポリマー粒子とＦｅ2+および／またはＦｅ3+イオンとを含むｐＨ６未満の水性懸濁液を形成することを含み、かつ
前記磁性材料前駆体を磁性材料に変換するステップが、ｐＨを８超まで上昇させること、および前記磁性材料を沈殿させることを含む、前記〔５６〕に記載の方法。
〔５８〕ｐＨ６未満の前記水性懸濁液がＦｅ2+およびＦｅ3+イオンを含み、任意に前記懸濁液がＦｅＣｌ2およびＦｅＣｌ3を含む、前記〔５７〕に記載の方法。
〔５９〕前記磁性ヒドロゲルポリマー粒子上にポリマーコーティングおよび／またはシリカコーティングを形成するステップをさらに含む、前記〔５６〕〜〔５８〕のいずれか一項に記載の方法。
〔６０〕前記ポリマーコーティングを形成するステップが、前記単分散磁性ヒドロゲルポリマー粒子と少なくとも１つのエポキシドとを含む懸濁液を形成すること、および前記少なくとも１つのエポキシドのエポキシ基を前記磁性ヒドロゲルポリマー粒子の表面官能基と反応させることを含み、任意に前記表面官能基がアミンである、前記〔５９〕に記載の方法。
〔６１〕前記シリカコーティングを形成するステップが、前記単分散磁性ヒドロゲルポリマー粒子とシリケートまたはオルトシリケートとを含む懸濁液を形成すること、および前記シリケートまたはシランを反応させてシリカコーティングを形成することを含む、前記〔５９〕に記載の方法。
〔６２〕前記シリケートを反応させてシリカコーティングを形成することが、前記懸濁液のｐＨを１１未満に下げることを含む、前記〔６１〕に記載の方法。
〔６３〕前記オルトシリケートを反応させてシリカコーティングを形成することが、前記懸濁液の温度を少なくとも８０℃まで上昇させることを含む、前記〔６１〕に記載の方法。
〔６４〕単分散ヒドロゲルポリマー粒子と少なくとも１つのエポキシドまたはシリケートまたはオルトシリケートとを含む懸濁液を形成するステップ、および
前記少なくとも１つのエポキシドのエポキシ基を前記粒子の表面官能基と反応させるか、または
前記シリケートまたは前記オルトシリケートを反応させてシリカコーティングを形成するステップ
を含む、コーティングされた前記単分散ヒドロゲルポリマー粒子を形成する方法であって、
前記単分散ヒドロゲルポリマー粒子が、
（ａ）約０．６未満のｌｏｇ  Ｐoct/wat（ｌｏｇ  Ｐ）を有する親水性ビニルモノマー、および
（ｂ）少なくとも２つのビニル基を含む架橋剤
から形成される、前記方法。
〔６５〕前記表面官能基がアミンである、前記〔６４〕に記載の方法。
〔６６〕前記シリケートを反応させてシリカコーティングを形成するステップが、前記懸濁液のｐＨを１１未満に下げることを含む、前記〔６４〕に記載の方法。
〔６７〕前記オルトシリケートを反応させてシリカコーティングを形成するステップが、前記懸濁液の温度を９０℃超まで上昇させることを含む、前記〔６４〕に記載の方法。
〔６８〕水溶液中の少なくとも２重量％の親水性ビニルモノマーの溶液（ａ）を形成するステップであって、前記溶液がまた、少なくとも２つのビニル基を含む前記架橋剤も含む、前記ステップ、
有機溶媒中の安定剤の溶液（ｂ）を形成し、溶液（ａ）および（ｂ）を混合して油中水乳剤（ｃ）を形成し、かつ前記乳剤に単分散シード粒子を添加するステップであって、前記有機溶媒が水に混和せず、かつ溶液（ａ）および溶液（ｂ）のうちの少なくとも一方がラジカル開始剤を含む、前記ステップ、
前記乳剤中で前記単分散シード粒子に膨潤粒子を形成させるステップ、ならびに
前記膨潤粒子を重合して前記単分散ヒドロゲルポリマー粒子を形成するステップ
を含む方法に従って、前記単分散ヒドロゲルポリマー粒子が形成される、前記〔５６〕〜〔６７〕のいずれか一項に記載の方法。
〔６９〕前記親水性ビニルモノマーが、前記〔１〕〜〔２３〕または〔３４〕のいずれか一項にさらに定義されているとおりである、前記〔６８〕に記載の方法。
〔７０〕前記架橋剤が、前記〔２５〕〜〔３４〕のいずれか一項にさらに定義されているとおりである、前記〔６８〕または〔６９〕に記載の方法。
〔７１〕前記安定剤が非イオン性界面活性剤であり、任意に前記非イオン性界面活性剤が非イオン性ポリマー界面活性剤であり、
さらに任意に、前記非イオン性ポリマー界面活性剤が、少なくとも１つのポリエチレンオキシ基もしくは少なくとも１つのポリプロピレンオキシ基を含み、かつ／または、
前記非イオン性ポリマー界面活性剤がオリゴマー界面活性剤である、前記〔６８〕〜〔７０〕のいずれか一項に記載の方法。
〔７２〕前記安定剤が、ハイパーマー２２９６、Ａｂｉｌ  ＥＭ９０、およびソルビタンモノオレエートから選択される、前記〔６８〕〜〔７１〕のいずれか一項に記載の方法。
〔７３〕前記ラジカル開始剤が過酸化物開始剤またはアゾ開始剤であり、任意に前記ラジカル開始剤が２，２’−アゾビス−２，４−ジメチルバレロニトリルである、前記〔６８〕〜〔７２〕のいずれか一項に記載の方法。
〔７４〕前記有機溶媒が、脂肪族炭化水素、脂肪族カーボネート、脂肪族エステル、脂肪族エーテル、芳香族炭化水素、もしくはシリコーン、またはそれらの組み合わせのうちの少なくとも１つを含み、かつ／または
前記有機溶媒が、ヘプタンとトルエンの混合物、脂肪族炭化水素の混合物、任意に脂肪族炭化水素および芳香族炭化水素と混合したビス（２−エチルヘキシル）カーボネート、またはビス（２−エチルヘキシル）アジペートを含む、前記〔６８〕〜〔７３〕のいずれか一項に記載の方法。
〔７５〕溶液（ａ）が、６０重量％以下の親水性ビニルモノマーを含む、前記〔６８〕〜〔７４〕のいずれか一項に記載の方法。
〔７６〕溶液（ａ）が、少なくとも２重量％の親水性ビニルモノマーおよび６０重量％以下の親水性ビニルモノマーを含み、任意に溶液（ａ）が、少なくとも５重量％の親水性ビニルモノマーおよび４５重量％以下の親水性ビニルモノマーを含む、前記〔６８〕〜〔７５〕のいずれか一項に記載の方法。
〔７７〕溶液（ａ）が、約１０重量％の親水性ビニルモノマーを含む、前記〔６８〕〜〔７６〕のいずれか一項に記載の方法。
〔７８〕前記開始剤が、前記乳剤中に約０．１重量％〜約１．５重量％の量で存在し、任意に前記開始剤が、前記乳剤中に約０．６重量％〜約１．２重量％の量で存在し、さらに任意に前記開始剤が、前記乳剤中に約０．８重量％の量で存在する、前記〔６８〕〜〔７７〕のいずれか一項に記載の方法。
〔７９〕前記重合することが前記ラジカル開始剤を活性化することを含む、前記〔６８〕〜〔７８〕のいずれか一項に記載の方法。
〔８０〕水溶液中の少なくとも２重量％の親水性ビニルモノマーの溶液（ａ）を形成するステップであって、前記水溶液がまた連鎖移動剤も含む、前記ステップ、
有機溶媒中の安定剤の溶液（ｂ）を形成するステップであって、前記有機溶媒が水に混和せず、かつ溶液（ａ）および溶液（ｂ）のうちの少なくとも一方がラジカル開始剤を含む、前記ステップ、
溶液（ａ）および（ｂ）を混合して油中水乳剤（ｃ）を形成し、かつ前記乳剤に単分散シード粒子を添加するステップ、
前記乳剤中で前記単分散シード粒子に膨潤粒子を形成させるステップ、
前記膨潤粒子を重合して単分散ポリマー粒子を形成するステップ、
有機溶媒中の安定剤の溶液（ｄ）を形成するステップであって、前記有機溶媒が水に混和しない、前記ステップ、
水溶液中の少なくとも２重量％の親水性ビニルモノマーの溶液（ｅ）を形成するステップであって、前記水溶液がまた、少なくとも２つのビニル基を含む架橋剤も含み、溶液（ｄ）および溶液（ｅ）のうちの少なくとも一方がラジカル開始剤を含む、前記ステップ、
溶液（ｄ）および（ｅ）を混合して油中水乳剤（ｆ）を形成し、かつ前記乳剤に前記単分散ポリマー粒子を添加するステップ、
前記乳剤中で前記単分散ポリマー粒子に膨潤ポリマー粒子を形成させるステップ、ならびに
前記膨潤ポリマー粒子を重合して前記単分散ヒドロゲルポリマー粒子を形成するステップ
を含む方法に従って、前記単分散ヒドロゲルポリマー粒子が形成される、前記〔５６〕〜〔６７〕のいずれか一項に記載の方法。
〔８１〕前記単分散シード粒子が、１００ｎｍ〜１５００ｎｍのＺ平均直径を含み、各シード粒子が、ポリＮ，Ｎ−ジメチルアクリルアミドの複数の非架橋オリゴマーを含む、前記〔６８〕〜〔８０〕のいずれか一項に記載の方法。
〔８２〕前記単分散シード粒子が、安定剤および連鎖移動剤の存在下の有機溶媒中でのＮ，Ｎ−ジメチルアクリルアミドのラジカル開始重合によって形成される、前記〔６８〕〜〔８１〕のいずれか一項に記載の方法。
〔８３〕前記単分散シード粒子が、
有機溶媒中にＮ，Ｎ−ジメチルアクリルアミド、安定剤、ラジカル開始剤、および連鎖移動剤を溶解して、反応混合物を形成すること、ならびに
前記反応混合物を加熱して前記開始剤を活性化すること
によって形成される、前記〔６８〕〜〔８２〕のいずれか一項に記載の方法。
〔８４〕形成された前記単分散磁性ヒドロゲルポリマー粒子または形成された前記コーティングされた単分散ヒドロゲルポリマー粒子が、０．５μｍ〜１０μｍまたは１μｍ〜１０μｍのモード径、任意に０．５μｍ〜５μｍまたは１μｍ〜５μｍのモード径を有する、前記〔５６〕〜〔８３〕のいずれか一項に記載の方法。
〔８５〕形成された前記単分散磁性ヒドロゲルポリマー粒子または形成された前記コーティングされた単分散ヒドロゲルポリマー粒子の変動係数（ＣＶ）が２０％未満であり、任意に前記ＣＶが１５％未満であり、さらに任意に前記ＣＶが１０％未満である、前記〔５６〕〜〔８４〕のいずれか一項に記載の方法。
〔８６〕形成された前記単分散磁性ヒドロゲルポリマー粒子または形成された前記コーティングされた単分散ヒドロゲルポリマー粒子が官能基を含み、任意に前記官能基が、ヒドロキシル、カルボン酸（−ＣＯＯＨ）、第１級アミン、または第２級アミンから選択され、さらに任意に前記官能基が、カルボン酸（−ＣＯＯＨ）、第１級アミン、または第２級アミンから選択される、前記〔５６〕〜〔８５〕のいずれか一項に記載の方法。
〔８７〕前記〔５６〕〜〔８６〕のいずれか一項に記載の方法によって得られる、単分散磁性ヒドロゲルポリマー粒子またはコーティングされた単分散ヒドロゲルポリマー粒子。
〔８８〕アッセイ法における、前記〔１〕〜〔４１〕、〔５２〕〜〔５５〕、または８７のいずれか一項に記載の単分散磁性ヒドロゲルポリマー粒子の使用。
〔８９〕アッセイ法における、前記〔４２〕〜〔４８〕、〔５２〕〜〔５５〕、または８７のいずれか一項に記載の単分散のコーティングされたヒドロゲルポリマー粒子の使用。
〔９０〕アッセイ法における、前記〔４９〕〜〔５１〕のいずれか一項に記載の単分散ヒドロゲルポリマー粒子の使用。
〔９１〕核酸増幅における、前記〔１〕〜〔４１〕、〔５２〕〜〔５５〕、または８７のいずれか一項に記載の単分散磁性ヒドロゲルポリマー粒子の使用。
〔９２〕核酸増幅における、前記〔４２〕〜〔４８〕、〔５２〕〜〔５５〕、または８７のいずれか一項に記載の単分散のコーティングされたヒドロゲルポリマー粒子の使用。
〔９３〕核酸増幅における、前記〔４９〕〜〔５１〕のいずれか一項に記載の単分散ヒドロゲルポリマー粒子の使用。
〔９４〕前記核酸増幅が乳剤ＰＣＲである、前記〔９１〕〜〔９３〕のいずれか一項に記載の使用。